(57)【要約】【課題】  歯科用樹脂材料について、温度１００℃を超える環境下でも、変形や白濁が生じることなく、耐熱性に優れており、しかも充分な強度と安全性を有していて、例えば義歯床および義歯などの実際の使用において、全く問題がなく、さらに透明性を損なうことなく、義歯床および義歯として望まれる色調に調色が可能である、耐熱性歯科用樹脂材料を提供する。【解決手段】  耐熱性歯科用樹脂材料は、ポリエチレンテレフタレート樹脂（ＰＥＴ）３０〜７０重量％、好ましくは４２〜５８重量％と、ポリアリレート樹脂（ＰＡＲ）７０〜３０重量％、好ましくは５８〜４２重量％とを主成分とする。ポリアリレート樹脂としては、ポリ４４’−イソプロピリデンジフェニレンテレフタレート／イソフタレートコポリマーであることが好ましい。【選択図】    なし【特許請求の範囲】
【請求項１】
ポリエチレンテレフタレート樹脂３０〜７０重量％と、ポリアリレート樹脂７０〜３０重量％とを主成分とすることを特徴とする、耐熱性歯科用樹脂材料。
【請求項２】
主成分が、ポリエチレンテレフタレート樹脂４２〜５８重量％と、ポリアリレート樹脂５８〜４２重量％であることを特徴とする、請求項１に記載の耐熱性歯科用樹脂材料。
【請求項３】
ポリアリレート樹脂が、ポリ４４’−イソプロピリデンジフェニレンテレフタレート／イソフタレートコポリマーである、請求項１または２に記載の耐熱性歯科用樹脂材料。
【発明の詳細な説明】
【技術分野】
【０００１】
本発明は、耐熱性に優れた歯科用樹脂材料に関するものである。
【背景技術】
【０００２】
従来、歯科用樹脂材料の１つとして安全性・物性に優れたポリエチレンテレフタレート樹脂（ＰＥＴ）が挙げられるが、義歯床として使用する場合、特に耐熱性の改善が望まれている。
【０００３】
というのは、義歯床裏装・義歯床修理時には、義歯床を、温度１００℃の沸騰水中で処理する工程があり、また義歯床を、温度１００℃の沸騰水で洗浄する場合もあるからである。
【０００４】
ここで、ポリエチレンテレフタレート樹脂のガラス転移温度は、約７０〜８０℃であり、温度１００℃の使用環境下では、義歯床や義歯に変形や白濁が起こることが知られている。
【０００５】
このような歯科用樹脂材料の耐熱性を改善するために、下記の特許文献１には、ポリエチレンテレフタレート樹脂（ＰＥＴ）およびとポリ−１，４‐ジメチレンシクロヘキサンテレフタレート樹脂（ＰＣＴ）からなる共重合ポリエステル樹脂（ＰＥＴ−Ｇ）と、ポリエチレンナフタレート樹脂（ＰＥＮ）とを含む歯科用樹脂材料が開示されている。
【先行技術文献】
【特許文献】
【０００６】
【特許文献１】特開２００５−６０３５３号公報
【発明の概要】
【発明が解決しようとする課題】
【０００７】
上記特許文献１に記載の歯科用樹脂材料では、共重合ポリエステル樹脂（ＰＥＴ−Ｇ）を主材として、その耐熱性を改善するものであった。
【０００８】
本発明の目的は、上記の従来技術の問題を解決するために、安全性・物性に優れたポリエチレンテレフタレート樹脂（ＰＥＴ）、およびポリアリレート樹脂（ＰＡＲ）を含み、温度１００℃を超える環境下でも、変形や白濁が生じることなく、耐熱性に優れており、しかも充分な強度と安全性を有していて、例えば義歯床および義歯などの実際の使用において、全く問題がないものであり、さらに透明性を損なうことなく、義歯床および義歯として望まれる色調に調色が可能である、耐熱性歯科用樹脂材料を提供しようとすることにある。
【課題を解決するための手段】
【０００９】
本発明者は、上記の点に鑑み鋭意研究を重ねた結果、歯科用樹脂材料として、ポリエチレンテレフタレート樹脂（ＰＥＴ）とポリアリレート樹脂（ＰＡＲ）とを所定の割合で配合した樹脂材料を用いることにより、温度１００℃を超える環境下でも、変形や白濁が生じることなく、耐熱性に優れており、しかも充分な強度と安全性を有していて、例えば義歯床および義歯などの実際の使用において、全く問題がない耐熱性歯科用樹脂材料が得られることを見出し、本発明を完成するに至ったものである。
【００１０】
上記の目的を達成するために、本発明による耐熱性歯科用樹脂材料は、ポリエチレンテレフタレート樹脂（ＰＥＴ）３０〜７０重量％と、ポリアリレート樹脂（ＰＡＲ）７０〜３０重量％とを主成分とすることを特徴としている。
【００１１】
本発明による耐熱性歯科用樹脂材料は、主成分が、ポリエチレンテレフタレート樹脂４２〜５８重量％と、ポリアリレート樹脂５８〜４２重量％であることが好ましい。
【００１２】
また、本発明において、ポリアリレート樹脂としては、ポリ４４’−イソプロピリデンジフェニレンテレフタレート／イソフタレートコポリマーを用いることが、好ましい。
【００１３】
本発明による歯科用樹脂材料においては、さらに、ガラスファイバー、カーボンファイバー、またはウィスカーからなる無機繊維、有機繊維、および珪酸アルミニウムまたはガラスビーズからなる粉粒体よりなる群の中から選ばれた少なくとも１種の充填材が、樹脂主成分１００重量部に対して、５０重量部以下、好ましくは１〜４０重量部含まれていることが好ましい。
【発明の効果】
【００１４】
本発明による耐熱性歯科用樹脂材料は、ポリエチレンテレフタレート樹脂３０〜７０重量％と、ポリアリレート樹脂７０〜３０重量％とを主成分とすることを特徴とするもので、本発明の歯科用樹脂材料によれば、ポリエチレンテレフタレート構成単位とポリアリレート構成単位とを主成分とするため、温度１００℃を超える環境下でも、変形や白濁が生じることなく、耐熱性に優れており、しかも充分な強度と安全性を有していて、例えば義歯床および義歯などの実際の使用において、全く問題がないものであり、さらに透明性を損なうことなく、義歯床および義歯として望まれる色調に調色が可能であるという効果を奏する。
【発明を実施するための形態】
【００１５】
つぎに、本発明の実施の形態を説明するが、本発明はこれらに限定されるものではない。
【００１６】
本発明による歯科用樹脂材料は、ポリエチレンテレフタレート樹脂（ＰＥＴ）３０〜７０重量％、好ましくは４２〜５８重量％と、ポリアリレート樹脂（ＰＡＲ）７０〜３０重量％、好ましくは５８〜４２重量％とを主成分とすることを特徴としている。
【００１７】
ここで、本発明において使用するポリエチレンテレフタレート樹脂（ＰＥＴ）は、テレフタル酸（ＴＰＡ）成分と、エチレングリコール成分とからなるポリエステル樹脂である。
【００１８】
本発明においては、これらの成分の他に、イソフタル酸（ＩＰＡ）、ナフタレンジカルボン酸、アジピン酸、ブタンジオール、およびプロピレングリコール等の他の成分が、ポリエチレンテレフタレート樹脂の特性を損なわない範囲で含有されてもよい。ここで、ポリエチレンテレフタレート樹脂（ＰＥＴ）は、約７０〜８０℃のガラス転移温度を有するものである。
【００１９】
一方、本発明において使用するポリアリレート樹脂（ＰＡＲ）は、例えばポリ４４’−イソプロピリデンジフェニレンテレフタレート／イソフタレートコポリマーであるのが、好ましい。このようなポリアリレート樹脂としては、具体的には、ユニチカ社の商品名：Ｕポリマー Ｕ−ｐｏｕｄｅｒ Ｄなどが挙げられる。このポリアリレート樹脂のガラス転移温度は、約１９０℃である。
【００２０】
本発明の歯科用樹脂材料において、ポリエチレンテレフタレート樹脂（ＰＥＴ）が３０重量％未満で、かつポリアリレート樹脂（ＰＡＲ）が７０重量％を超えると、沸騰水による変形や白濁はなくなるが、成形温度が高くなるために成形難となり、射出成形時に、石膏陰型に歯科用樹脂材料がこびり付くなどトラブルが発生するので、好ましくない。また、ポリエチレンテレフタレート樹脂（ＰＥＴ）が７０重量％を超え、かつポリアリレート樹脂（ＰＡＲ）が３０重量％未満であれば、歯科用樹脂材料の熱変形温度が１００℃より低くなるため、１００℃での使用では、変形や白濁が生じ、耐熱性が劣るので、好ましくない。
【００２１】
本発明の歯科用樹脂材料において、具体的には、例えばポリエチレンテレフタレート樹脂（ＰＥＴ）４５重量％−ポリアリレート樹脂（ＰＡＲ）５５重量％を混合し、溶融して、本発明による歯科用樹脂材料を作製した場合、該歯科用樹脂材料の荷重たわみ温度（熱変形温度）は、１１０℃である。この歯科用樹脂材料の温度値は、充分に１００℃の沸騰水中で使用できるものである。
【００２２】
なおここで、荷重たわみ温度（熱変形温度）は、ＪＩＳ Ｋ ７１９１に規定される方法により測定した。
【００２３】
本発明の歯科用樹脂材料には、さらに、ガラスファイバー、カーボンファイバー、またはウィスカーからなる無機繊維、有機繊維、および珪酸アルミニウムまたはガラスビーズからなる粉粒体よりなる群の中から選ばれた少なくとも１種の充填材が、樹脂主成分１００重量部に対して、５０重量部以下、好ましくは１〜４０重量部含まれていることが好ましい。これらの充填材により、本発明の歯科用樹脂材料の機械的物性を向上させることができる。
【００２４】
本発明の歯科用樹脂材料には、ポリエチレンテレフタレート樹脂とポリアリレート樹脂以外の第三成分として、上記の充填材の他に、各種成分が添加可能である。
【００２５】
本発明の歯科用樹脂材料は、通常、ペレット状であるが、これに限定されるものではなく、シート状またはプリフォーム（プレート・ブロック）状などの形状であってもよい。
【００２６】
本発明の歯科用樹脂材料を用いて義歯床、および義歯などを成形する際には、インジェクション成形法、またはコンプレッション成形法が適している。これらの成形法における成形条件は、一般的な条件で良く、かつ汎用の成形機を用いて容易に加工可能である。
【００２７】
本発明による耐熱性歯科用樹脂材料は、ポリエチレンテレフタレート構成単位とポリアリレート構成単位とを主成分とするため、温度１００℃を超える環境下でも、変形や白濁が生じることなく、耐熱性に優れており、しかも充分な強度と安全性を有していて、例えば義歯床および義歯などの実際の使用において、全く問題がないものであり、さらに透明性を損なうことなく、義歯床および義歯として望まれる色調に調色が可能である。
【実施例】
【００２８】
つぎに、本発明の実施例を比較例と共に説明するが、本発明は、これらの実施例に限定されるものではない。
【００２９】
実施例１〜５
〔義歯床の製造例〕
まず、予め義歯床の形になるように石膏で陰型を作製した。
【００３０】
ついで、本発明の歯科用樹脂材料の構成成分として、ポリエチレンテレフタレート樹脂（ＰＥＴ）（商品名ＳＡ−１２０６、ユニチカ社製、ガラス転移温度：約８０℃）、およびポリアリレート樹脂（ＰＡＲ）としてポリ４４’−イソプロピリデンジフェニレンテレフタレート／イソフタレートコポリマー（商品名  Ｕポリマー Ｕ−ｐｏｕｄｅｒ Ｄ、ユニチカ社製、ガラス転移温度：約１９０℃）を、それぞれ下記表１に示す割合で混合し、溶融して、本発明の各種歯科用樹脂材料を作製した。
【００３１】
そして、実施例の各歯科用樹脂材料について、ＪＩＳ Ｋ ７１９１に規定される方法により、荷重たわみ温度（熱変形温度）を測定し、得られた結果を下記の表１にあわせて示した。
【００３２】
つぎに、上記の本発明の各実施例の歯科用樹脂材料を溶融し、樹脂材料の溶融物をインジェクション成形法により、石膏陰型に流し込み、義歯床を成形した。
【００３３】
ここで、インジェクション成形機としては、商品名ＪＥＴ５０００、ハイデンタル・ジャパン株式会社製を使用した。
【００３４】
また、インジェクション成形法による成形条件は、下記の通りであった。
【００３５】
成形条件
成形温度：２９０℃
射出圧力：９５０ｋｇ
比較例１と２
比較のために、上記実施例の場合と同様にして、義歯床を作製するが、歯科用樹脂材料として、ポリエチレンテレフタレート樹脂（ＰＥＴ）およびポリアリレート樹脂（ＰＡＲ）の配合割合を、下記表１に示すように、本発明の範囲外であるものとして、歯科用樹脂材料を作製した。
【００３６】
比較例３
比較のために、上記実施例の場合と同様にして、義歯床を作製するが、歯科用樹脂材料として、ポリエチレンテレフタレート樹脂（ＰＥＴ）単独よりなる歯科用樹脂材料を作製した。
【００３７】
比較例４
比較のために、上記実施例の場合と同様にして、義歯床を作製するが、歯科用樹脂材料として、従来のポリエチレンテレフタレート樹脂（ＰＥＴ）とポリ−１，４‐ジメチレンシクロヘキサンテレフタレート樹脂（ＰＣＴ）とからなる共重合ポリエステル樹脂（ＰＥＴ−Ｇ）（商品名  エステショット、アイキャスト社製、ガラス転移温度：約８０℃）単独よりなる歯科用樹脂材料を作製した。
【００３８】
〔変形および白濁の評価試験〕
つぎに、上記実施例１〜５で作製した本発明による歯科用樹脂材料を用いた義歯床と、比較例１〜４で作製した義歯床とを、それぞれ１００℃の沸騰水中に１時間浸漬し、それぞれ変形や白濁の状態を確認し、得られた結果を下記の表１にあわせて示した。
【００３９】
（変形および白濁の評価基準）
◎：義歯床の変形や白濁が、全く生じない
○：義歯床の変形や白濁が、ほとんど生じない
△：義歯床の変形や白濁が、わずかに生じる
×：義歯床の変形や白濁が、かなり生じる。
【００４０】
〔成形性評価試験〕
また、上記実施例１〜５で作製した本発明による歯科用樹脂材料と、比較例１〜４の歯科用樹脂材料を用いて、それぞれ義歯床を形成する際、義歯床成形体と石膏陰型の適合状態を確認するために、成形時に、石膏陰型に義歯床成形体がこびり付くか、どうかを確認し、得られた結果を下記の表１にあわせて示した。
【００４１】
（成形性の評価基準）
◎：成形体（義歯床）が石膏陰型に全くこびり付かない
○：成形体（義歯床）が石膏陰型にほとんどこびり付かない
△：成形体（義歯床）が石膏陰型にわずかにこびり付く
×：成形体（義歯床）が石膏陰型にかなりこびり付く
得られた結果を下記の表１にあわせて示した。
【表１】
2011093866.tif 000002
【００４２】
上記表１の結果から明らかなように、本発明の実施例１〜５による歯科用樹脂材料を用いた義歯床によれば、いずれも１００℃の沸騰水中で義歯床を処理する際に変形や白濁が起こらず、耐熱性に優れており、実際の義歯床の装着使用時、および義歯床のメンテナンスにも問題のない義歯床製品であることが確認された。
【００４３】
また、本発明の実施例１〜５による歯科用樹脂材料を用いた義歯床の成形時には、義歯床成形体が石膏陰型にこびり付くことなく、義歯床成形体と石膏陰型の適合状態が良好であることが確認できた。
【００４４】
これに対し、比較例１、３および４の歯科用樹脂材料によれば、熱変形温度が、いずれも１００℃以下と低いために、義歯床の成形性は良好であるが、１００℃の沸騰水中で義歯床に変形や白濁が生じ、耐熱性に劣るものであった。一方、比較例２の歯科用樹脂材料によれば、樹脂材料の熱変形温度が、１００℃以上と高いために、１００℃の沸騰水中での義歯床の変形や白濁は生じないが、成形温度が高くなるために成形難となり、成形時に、義歯床成形体が石膏陰型にこびり付くトラブルが発生した。